(57)【要約】【課題】洗剤を使用しない環境負荷の小さい活性化処理材及び太陽光パネル洗浄装置を提供する。【解決手段】活性化処理材は、ゼオライトとトルマリンとほう酸と亜鉛を含むものとし、バインダを介して造粒して焼成することができる。この場合、ゼオライトとトルマリンとほう酸と亜鉛を混合させた混合体としたり、ゼオライトを核Ｆとしてトルマリンとほう酸と亜鉛をバインダを介してコーティングして造粒して、焼成したものとすることができる。活性化処理材の電荷による水の励起作用により、水の乳化作用を高め、水のみで効果的に洗浄することができる。叉、パネルの親水性化、保護も行うことが出来る。【選択図】図３
2015199053.tif 000002
【特許請求の範囲】
【請求項１】
ゼオライトとトルマリンとほう酸と亜鉛を含むことを特徴とする活性化処理材。
【請求項２】
前記ゼオライトとトルマリンとほう酸と亜鉛とバインダを介して造粒された請求項１記載の活性化処理材。
【請求項３】
前記ゼオライトを核として、前記トルマリンとほう酸と亜鉛がバインダを介在させて前記ゼオライトの粒体に焼結された請求項２記載の活性化処理材。
【請求項４】
前記ゼオライトとトルマリンとほう酸と亜鉛とバインダを介して造粒され焼結したもの。前記ゼオライトを核として、前記バインダを介在させて前記トルマリンとほう酸と亜鉛がコーティングされ焼結された請求項２・３記載の活性化処理材からなる太陽光パネル洗浄装置。
【発明の詳細な説明】
【技術分野】
【０００１】  本発明は、活性化処理材により水を活性化させ、水の洗浄力を高めるとともに太陽光パネルをコートし、パネルの親水性化と保護を図る活性化処理材及び、太陽光パネル洗浄装置に関するものである。
【背景技術】
【０００２】  従来、太陽光パネルの洗浄方法としては、洗剤を使用した洗浄方法が一般的に行われている。
【発明の概要】
【発明が解決しようとする課題】
【０００３】  しかし、太陽光パネルの設置場所は家屋の屋根や、野原に設置されており、下水道がないために洗浄水は、洗剤と共に川や海に直接流れ込むか、地下に浸透し自然環境を汚染しており、洗剤を使用しない環境負荷の小さい洗浄システムの開発が望まれている。【０００４】  叉、パネル表面の汚れによる発電量の低下防止、パネル、架台の劣化防止の対策が望まれたいる。【０００５】  そこで本発明は、洗剤を使用しなくても十分な洗浄作業が行えるよう、更に水の洗浄効果を高めると共に太陽光パネルの親水性化及びパネルの劣化防止を図る活性化処理材と太陽光パネル洗浄装置を提供することを目的とする。
【問題を解決するための手段】
【０００６】  本発明の活性化処理材は、トルマリンとほう酸と亜鉛とゼオライトからなることを特徴とする。本発明の活性化処理材によれば、トルマリンとほう酸と亜鉛とゼオライトを備えたものである。本発明装置は、本発明の活性化処理材の焦電体であるトルマリンに、湿度変化、圧力により表面に正負の電荷が現れる。このトルマリンに接触した水は電荷により励起現象を起こし表面張力の弱い水となり、乳化作用の強い水となって、洗剤を使用しなくても効果的に洗浄することができるのである。
【０００７】  前記、ゼオライトを核として前記トルマリンにバインダを介在させて焼結されているとトルマリンが核となるゼオライト周囲に配置された成形体となるので、トルマリンの焦電機能が高まり、水の励起作用が活発になり、水の洗浄機能が高まる。
【０００８】  叉、活性処理材から溶出したほう酸と亜鉛により、太陽光パネル表面に被膜を作り、静電気防止による埃の付着を抑え、親水性作用による水玉の発生の防止が水の流れをよくし、汚れを洗い流す効果があり、汚れの付着による太陽光発電の発電効率の低下を防ぐものである。
【０００９】  叉、パネル表面及び架台にコートされた被膜は、樹脂、ガラスの劣化を抑え、架台の金属にコートされた被膜は、金属の酸化による錆を防止する。
【図面の簡単な説明】
【００１０】
【図１】本発明の実施の形態に係る太陽光パネル洗浄装置の図である。
【図２】本発明の実施の形態に係る太陽光パネル洗浄装置で処理した水を、高圧洗浄機の洗浄水として機能させたときの図である。
【図３】図１または図２に示す太陽光パネル洗浄装置に使用される活性化処理材を示す図であり、（Ａ）はトルマリンほう酸と亜鉛とゼオライトをバインダを介して造粒して焼結した成形体を示す図、（Ｂ）はゼオライトの核にトルマリンとほう酸と亜鉛をバインダを介してコーティングして焼結した成形体を示す図である。
【発明を実施するための形態】
【００１１】  本発明の実施の形態に係るに太陽光パネル洗浄装置ついて、図１に基づいて説明する。
【００１２】  太陽光パネル洗浄装置１は、蛇口２を介して接続されている。蛇口２からの原水はホース３と流入口４を通過して、太陽光パネル洗浄装置１へ流れる。原水は収納室７を通り励起現象を起こし活性化される。
【００１３】  太陽光パネル洗浄装置１からの活性化された水は、吐出口５からホース６を通過して出てくる。
【００１４】  太陽光パネル洗浄装置１の容器９は、底面に流入口４が設けられ、上面に流出口５が設けられた円筒状の容器９と、一定の間隔で配置された２枚の多孔仕切板１１とを備えている。対向する２枚の多孔仕切板１１の間が収納室７となる。
【００１５】  次に、高圧洗浄機１２の洗浄水として機能する太陽光パネル洗浄装置について、図２に基づいて説明する。図２に高圧洗浄装置１２は、太陽光パネル洗浄装置の吐出口５に接続されたホース６で配置される。活性化された水は、高圧洗浄装置２０の流入口１３から本体に流入し、吐出口１４に接続されたノズル１５から放出される。
【００１６】  活性化処理材Ａは、トルマリンとほう酸と亜鉛とゼオライトを含むものとすることができる。例えば、活性化処理材は図３（Ａ）に示すように、ゼオライトとトルマリンとほう酸と亜鉛ＣとバインダＤを介して形成することができる。例えば、粒体であれば粒径約５ｍｍとすることができ、粉体であれば粒径約０．０７５ｍｍ（２００メッシュ）以下ととすることができる。
【００１７】  造粒するときには、転動造粒、流動層造粒、攪拌造粒、圧縮造粒、押出造粒、破砕造粒、などにより、ゼオライトとトルマリンとほう酸と亜鉛Ｃを、液状接着剤により接着して粒体とすることができる。
【００１８】  この粒体を、図３（Ｂ）に示すように、活性化処理材とすることができる。また、活性化処理材として、図３（Ｂ）に示すように、造粒の際にゼオライト粒体Ｆを核としてバインダＤを介在させてトルマリン粉体とほう酸と亜鉛Ｅを一体化させ、焼結した成形体とすることができる。
【００１９】  トルマリン粉体が核となるゼオライト粒体Ｆの周囲に配置されるので、トルマリン粉体の焦電機能が高まり、水の活性化が高まるので、より高い洗浄効果を得ることができる。
【００２０】  トルマリン粉体とほう酸と亜鉛粉体とゼオライト粒体に混合させるときに、必要に応じて他の粉体をトルマリン粉体に混合させてゼオライト粒体と焼結させてもよい。
【００２１】  焼結する際のバインダとしてはガラスとすることができ、特に、ガラス粉体とするのが望ましい。このとき、ゼオライト５重量％〜１５重量％、トルマリンが５０重量％〜８４重量％、ほう酸が３重量％〜１５重量％、亜鉛が３重量％〜１５重量％、ガラスが５重量％〜４０重量％を合計して１００重量％となるように添加して焼成するのが望ましい。
【００２２】叉ゼオライトを核としてトルマリンとほう酸と亜鉛を造粒するときには、トルマリンが５０重量％〜８９重量％、ほう酸が３重量％〜１５重量％、亜鉛が３重量％〜１５重量％、ガラスが５重量％〜４０重量％を合計して１００重量％となるように添加してゼオライトの核にコーティングして、焼成するのが望ましい。この場合形状は水が流れやすい球形とするのが望ましい。バインダＤはガラスとする以外に焼成する際に溶融してゼオライトとトルマリンとほう酸と亜鉛とが焼結できるものであれば、他のものでもよい。
【００２３】  図３（Ａ）および同図（Ｂ）に示すように焼結した成形体とする際には、焼成温度が４５０℃から７００℃とするのが好ましい。７００℃より高い温度で焼成すると、トルマリンの焦電体としての機能が低下するので好ましくない。
【００２４】  更に、焼結せずに、ゼオライトとトルマリンとほう酸と亜鉛が一体化した状態の粒体としてもよい。
【００２５】
2015199053.tif 000003
水道水と陽光パネル洗浄装置で処理した水に、それぞれ油がどれだけ溶け込むかの比較をした、乳化試験の成績表である。
【００２６】  以上、本発明の実施の形態を説明してきたが、具体的な構成は、これに限定されることはない。例えば、活性化処理材としてゼオライトとトルマリンとほう酸と亜鉛をバインダで焼結したものとした場合には、核となるゼオライト以外に陶土、麦飯石、アルミナ、チタン、ジルコニウム、花崗岩、シリカ、銀、銅等を添加配合し、成形焼成することができる。
【産業上の利用可能性】
【００２７】
【符号の説明】
【００２８】１      太陽光パネル洗浄装置
２      蛇口
３      ホース
４      流入口
５      吐出口
６      ホース
７      収納室
８      活性化処理材
１０    空間
１１    仕切板
１２    高圧洗浄機
１３    流入口
１４    吐出口
１５    ノズル
Ａ      活性化処理材（ゼオライトとトルマリンとほう酸と亜鉛とバインダで造粒）
Ｂ      活性化処理材（ゼオライトの核にトルマリンとほう酸と亜鉛とバインダでコーテ        ィング）
Ｃ      ゼオライトとトルマリンとほう酸と亜鉛
Ｄ      バインダ
Ｅ      トルマリンとほう酸と亜鉛
Ｆ      ゼオライト核
【図１】
2015199053.tif 000004
【図２】
2015199053.tif 000005
【図３】
2015199053.tif 000006